(57)【特許請求の範囲】
【請求項１】
化学吸着型消臭剤を、高分子を含む接着剤組成物に由来する接着層を介して繊維の表面に接合させた複合繊維を含む消臭繊維層を備える本体部を有する消臭マスクであって、
前記化学吸着型消臭剤は、銅元素及び亜鉛元素から選ばれた少なくとも１種と、４価金属のリン酸塩、ゼオライト、非晶質複合酸化物、水和酸化ジルコニウム、及びヒドラジン系化合物から選ばれた少なくとも１種と、を含む成分であり、
前記高分子は、ポリエステルであることを特徴とする消臭マスク。
【請求項２】
前記銅元素及び亜鉛元素から選ばれた少なくとも１種を含む化学吸着型消臭剤が、銅元素を含む酸化物及び銅元素を含むリン酸塩の少なくとも一方である請求項１に記載の消臭マスク。
【請求項３】
前記４価金属のリン酸塩がリン酸ジルコニウムである請求項１又は２に記載の消臭マスク。
【請求項４】
前記消臭繊維層における前記化学吸着型消臭剤の含有量が１ｇ／ｍ２以上である請求項１乃至３のいずれか一項に記載の消臭マスク。
【請求項５】
前記消臭繊維層における、前記接着剤組成物の固形分及び前記化学吸着型消臭剤の含有割合が、両者の合計を１００質量％とした場合に、それぞれ、１０〜９０質量％及び１０〜９０質量％である請求項１乃至４のいずれか一項に記載の消臭マスク。
【請求項６】
前記消臭繊維層を構成する繊維が、ポリエチレン樹脂を含む繊維を含有し、該ポリエチレン樹脂の含有割合は、前記消臭繊維層を構成する前記繊維の全体に対して１０〜８０質量％である請求項１乃至５のいずれか一項に記載の消臭マスク。
【請求項７】
前記消臭繊維層は、パディング法又は浸漬法により、化学吸着型消臭剤が繊維の表面に接合されたものである請求項１乃至６のいずれか一項に記載の消臭マスク。
【発明の詳細な説明】
【技術分野】
【０００１】
本発明は、硫黄系悪臭ガスに対する消臭性能に優れた消臭マスクに関する。
【背景技術】
【０００２】
従来、悪臭ガス、微粒子等が呼吸器官等に侵入することを防止するためのマスクが用いられている。特に、悪臭ガス用のマスクは、一般に、悪臭成分を吸着する消臭剤を含んでおり、例えば、表面に消臭剤を接着させた繊維をシート状とした消臭繊維層、又は、消臭剤の一部が表出した繊維をシート状とした消臭繊維層を備えるものが知られている。【０００３】
近年、様々な悪臭成分に対応した消臭マスクが用いられるようになってきたものの、その使用時に、着用者の吐息の臭いだけでなく、マスク自体に由来する独特の臭いが不快感を与える場合があることが分かってきた。
例えば、特許文献１には、マスク本体と掛け紐とを備え、その裏面に、芳香と薬効を有するテープ状膏体を貼着した形態補強マスクや、マスク本体を拡げた際、前方に膨出して立体状となる形態補強マスクが開示されている。
また、特許文献２には、長時間又は繰り返しの使用であっても、好ましくない臭いによる不快感を抑制するための、香料を含浸させた合成樹脂フィルムの少なくとも片面に、不織布を配してなる芳香マスクが開示されている。
【先行技術文献】
【特許文献】
【０００４】
【特許文献１】特開２０１２−１８７３３２号公報
【特許文献２】特開平１０−２１１２９４号公報
【発明の概要】
【発明が解決しようとする課題】
【０００５】
マスク、フィルター等の繊維製品は、製造後、紙、樹脂フィルム等からなる袋、箱等により包装（収容）されることが一般的である。しかしながら、高分子接着剤を用いて、消臭剤を繊維表面に付着させて得られた繊維製品の中には、包装等の状態から取り出した際に、繊維製品を構成する消臭剤、繊維及び接着剤、並びに包装材料のいずれに依存するか不明な、不快な臭気（異臭）を放出するものがあった。
本発明は、硫黄系悪臭ガスに対する消臭性能に優れる消臭マスクであって、それ自体に不快臭が無く、密閉環境において保管等された場合にも、不快な臭気及び変色を発生させることなく、快適に使用することができる消臭マスクを提供することを目的とする。
【課題を解決するための手段】
【０００６】
本発明は、以下に示される。
１．化学吸着型消臭剤を接着剤組成物により繊維の表面に接合させた複合繊維を含む消臭繊維層を備える本体部を有する消臭マスクであって、上記化学吸着型消臭剤は、銅元素及び亜鉛元素から選ばれた少なくとも１種を含む成分であり、上記接着剤組成物は、ポリエステル、ポリビニルアルコール、セルロース類、デンプン、ポリアクリルアミド、ポリアルキレンオキサイド及びポリビニルピロリドンから選ばれた少なくとも１種を含有することを特徴とする消臭マスク。
２．上記化学吸着型消臭剤が、銅元素を含む酸化物及び銅元素を含むリン酸塩の少なくとも一方である上記１に記載の消臭マスク。
３．上記消臭繊維層における上記化学吸着型消臭剤の含有量が１ｇ／ｍ２以上である上記１又は２に記載の消臭マスク。
４．上記消臭繊維層における、上記接着剤組成物の固形分及び上記化学吸着型消臭剤の含有割合が、両者の合計を１００質量％とした場合に、それぞれ、１０〜９０質量％及び１０〜９０質量％である上記１乃至３のいずれか一項に記載の消臭マスク。
５．上記消臭繊維層を構成する繊維が、ポリエチレン樹脂を含む繊維を含有し、該ポリエチレン樹脂の含有割合は、上記消臭繊維層を構成する上記繊維の全体に対して１０〜８０質量％である上記１乃至４のいずれか一項に記載の消臭マスク。
６．上記消臭繊維層は、パディング法又は浸漬法により、化学吸着型消臭剤が繊維の表面に接合されたものである上記１乃至５のいずれか一項に記載の消臭マスク。【０００７】
本発明において、悪臭の原因となる物質を「悪臭成分」といい、その悪臭成分を含むガスを「悪臭ガス」という。また、ガス濃度に関する単位「ｐｐｍ」は「体積ｐｐｍ」である。「目付量」は、標準状態における１ｍ２あたりの質量（ｇ／ｍ２）であり、ＪＩＳ  Ｌ１０９６：２０１０に準ずる方法により測定された値である。「通気度」は、ＪＩＳ  Ｌ１０９６：２０１０に準ずるフラジール形法により測定された値である。
【発明の効果】
【０００８】
本発明の消臭マスクは、特定の消臭繊維層を備える本体部を有することから、硫黄系悪臭ガスに対する消臭性能に優れる。また、それ自体に不快臭が無いため、密閉環境において保管等された場合にも、不快な臭気を発生させることなく、変色も抑制されるので、快適に使用することができる。本発明の消臭マスクは、硫黄系悪臭ガスの発生する場所（医療・介護・排泄現場、下水処理場、ごみ処理場（焼却場）、肥料工場、化学工場、畜産農場、漁港、動物関連施設等）における使用に好適である。
【図面の簡単な説明】
【０００９】
【図１】消臭マスクを構成する消臭繊維層からなる本体部の一例を示す概略断面図である。
【図２】消臭マスクを構成する消臭繊維層を備える本体部の他例を示す概略断面図である。
【図３】消臭マスクを構成する消臭繊維層を備える本体部の他例を示す概略断面図である。
【図４】プリーツ加工された本体部の一例を示す概略断面図である。
【図５】図４の本体部を有する消臭マスクの一例を示す概略平面図である。
【図６】プリーツ加工された本体部を有する消臭マスクの他例を示す概略平面図である。
【図７】消臭マスクの他例を示す概略斜視図である。
【発明を実施するための形態】
【００１０】
本発明は、化学吸着型消臭剤を接着剤組成物により繊維の表面に接合させた複合繊維を含む消臭繊維層（以下、「消臭繊維層（Ｌ１）」という）を備える本体部を有する消臭マスクである。化学吸着型消臭剤は、硫化水素、メルカプタン類、二硫化ジメチル、二酸化硫黄等を含む硫黄系悪臭ガスに対する消臭性能を有する、銅元素及び亜鉛元素から選ばれた少なくとも１種を含む成分（以下、「化学吸着型消臭剤（Ｘ）」という）であり、接着剤組成物は、ポリエステル、ポリビニルアルコール、セルロース類、デンプン、ポリアクリルアミド、ポリアルキレンオキサイド及びポリビニルピロリドンから選ばれた少なくとも１種を含有する。本発明の消臭マスクの構造は、特に限定されず、平面構造又は立体構造とすることができる。立体構造の場合、プリーツ型、オメガプリーツ型、カップ型等とすることができる（図５、図６、図７等参照）。上記本体部において、消臭繊維層（Ｌ１）は、少なくとも、鼻及び口を覆うように配設されており、好ましくは本体部と同じ大きさである。
本発明の消臭マスクにおいて、後述するように、上記本体部は、硫黄系悪臭ガス以外の悪臭ガスに対する消臭性能を有する化学吸着型消臭剤を含む他の消臭繊維層（以下、「消臭繊維層（Ｌ２）」という）や、消臭剤以外の成分を含む繊維層、繊維のみからなる繊維層（以下、これらを「繊維層（Ｌ３）」という）を、更に備えてもよい。上記本体部が、消臭繊維層（Ｌ２）又は繊維層（Ｌ３）を備える場合もまた、鼻及び口を覆うように配設されていることが好ましい。
【００１１】
上記消臭繊維層（Ｌ１）は、好ましくは、化学吸着型消臭剤（Ｘ）が、接着剤組成物に由来する接着層を介して繊維の表面に接合された複合繊維を含む繊維集合体からなる。この繊維集合体は、更に、化学吸着型消臭剤（Ｘ）が表出するように繊維の本体に埋設されている複合繊維、化学吸着型消臭剤（Ｘ）を含む全ての消臭剤を備えない繊維（通常繊維）、他の化学吸着型消臭剤を備える繊維等を含んでもよい。
尚、上記本体部に含まれる消臭繊維層（Ｌ１）の数は、特に限定されず、１層でも、２層以上でもよい。２層以上の場合、各消臭繊維層（Ｌ１）の間に、消臭繊維層（Ｌ２）又は繊維層（Ｌ３）を備えることが好ましい。
【００１２】
上記消臭繊維層（Ｌ１）を構成する繊維集合体に含まれる複合繊維、通常繊維等の繊維部分の平均径は、通常、５〜３０μｍであり、好ましくは１０〜２５μｍである。
また、上記消臭繊維層（Ｌ１）を構成する繊維集合体は、織布、不織布及び編布のいずれに基づくものであってもよいが、所望の厚さの設定が容易であり、製造コストが安価であり、通気性のコントロールがし易いことから、不織布の形態を有することが好ましい。
【００１３】
上記不織布に含まれる繊維は、好ましくは樹脂繊維であり、この樹脂繊維を構成する樹脂としては、ポリエステル、ポリエチレン、ポリプロピレン、ポリ塩化ビニル、ポリアクリル酸、ポリアミド、ポリビニルアルコール、ポリウレタン、ポリビニルエステル、ポリメタクリル酸エステル、レーヨン等が挙げられる。これらの樹脂のうち、接着剤組成物による接着性に優れることから、ポリエステル、ポリエチレン、ポリプロピレン及びレーヨンが好ましく、ポリエステル、ポリエチレン及びポリプロピレンがより好ましい。尚、上記不織布は、１種のみの樹脂からなる繊維の集合体であってよいし、２種以上の樹脂からなる繊維の集合体であってよいし、２種以上の樹脂からなる芯鞘型繊維の集合体であってもよい。また、樹脂繊維は、高分子用添加剤として、従来、公知の酸化防止剤、可塑剤、帯電防止剤、抗菌剤、防かび剤、補強剤、安定剤等を含んでもよい。
本発明において、上記消臭繊維層（Ｌ１）は、好ましくは、ポリエチレン樹脂を含む繊維を含有する不織布により形成されたものであって、ポリエチレン樹脂の含有割合が、上記消臭繊維層を構成する樹脂繊維の全体に対して、好ましくは１０〜８０質量％、より好ましくは２０〜７０質量％の不織布により形成されたものである。既述のように、上記本体部は、消臭繊維層（Ｌ２）や、繊維層（Ｌ３）を、更に備えることができるが、一体化した本体部とするための一般的な方法である、溶着法を適用すると、例えば、１５０℃を超える温度では、各繊維集合体を溶着した際に不快臭が発生し、繊維に吸着することがあり、それより低い温度で溶着可能なポリエチレン樹脂含有繊維を含むことが好ましい。
上記繊維集合体が不織布の形態を有する場合、ニードルパンチ法や水流絡合法等により交絡されている不織布、サーマルボンド法により製造された不織布及びスパンボンド法により製造された不織布が好ましい。
【００１４】
上記化学吸着型消臭剤（Ｘ）は、銅元素及び亜鉛元素から選ばれた少なくとも１種を含む成分である。本発明においては、このような成分を単独で用いてよいし、２種以上を組み合わせて用いてもよい。
上記化学吸着型消臭剤（Ｘ）としては、金属銅、銅元素を含む化合物、金属亜鉛、亜鉛元素を含む化合物等が挙げられる。
銅元素を含む化合物としては、酸化物（他の酸化物との複合酸化物を含む）；水酸化物；リン酸、硫酸等の無機酸の塩；酢酸、蓚酸、アクリル酸等の有機酸の塩；錯体等が挙げられる。これらのうち、硫黄系悪臭ガスに対する消臭性能の観点から、酸化物及びリン酸塩が好ましく、特に好ましくは、ＣｕＯ・ＳｉＯ２複合酸化物及びＺｒＣｕ（ＰＯ４）２・Ｈ２Ｏ（銅リン酸ジルコニウム水和物）である。尚、後者の化合物は、例えば、層状リン酸ジルコニウムＺｒ（ＨＰＯ４）２・Ｈ２Ｏと、２価の銅塩とを反応させることにより得ることができ、反応生成物には、層状リン酸ジルコニウムＺｒ（ＨＰＯ４）２・Ｈ２ＯにおけるＨＰＯ４のＨの一部が残っていたり、Ｎａに置換されたりしたものが含まれることがあるといわれている。
また、亜鉛元素を含む化合物としては、酸化物（他の酸化物との複合酸化物を含む）；水酸化物；リン酸、硫酸、ケイ酸等の無機酸の塩；酢酸、蓚酸、アクリル酸等の有機酸の塩；錯体等が挙げられ、具体的には、酸化亜鉛、酸化アルミニウム亜鉛、ケイ酸亜鉛、ケイ酸アルミニウム亜鉛、層状アルミノケイ酸亜鉛等が挙げられる。これらのうち、酸化亜鉛が好ましい。
【００１５】
上記化学吸着型消臭剤（Ｘ）の形状は、特に限定されない。尚、この化学吸着型消臭剤（Ｘ）の大きさについては、これが粒状物の場合、レーザー回折式粒度分布測定機で測定したメジアン径は、消臭効率の観点から、好ましくは０．０５〜１００μｍ、より好ましくは０．１〜５０μｍ、更に好ましくは０．２〜３０μｍである。化学吸着型消臭剤（Ｘ）が大きすぎると、表出する消臭剤の単位質量あたりの表面積が小さく、十分な消臭効果が得られない場合や、所望の目付量を設定した際に、消臭繊維層（Ｌ１）を備える本体部における十分な通気度が得られない場合がある。
また、上記化学吸着型消臭剤（Ｘ）は、悪臭成分と接触する効率が高いほど、優れた消臭効果も得られることから、比表面積は、好ましくは１０〜８００ｍ２／ｇ、より好ましくは３０〜６００ｍ２／ｇである。比表面積は、窒素吸着量から算出するＢＥＴ法により測定することができる。
【００１６】
上記消臭繊維層（Ｌ１）における化学吸着型消臭剤（Ｘ）の含有量は、好ましくは１ｇ／ｍ２以上、より好ましくは３ｇ／ｍ２以上、更に好ましくは５ｇ／ｍ２以上である。尚、消臭繊維層（Ｌ１）への化学吸着型消臭剤（Ｘ）の含有量が多くなるにつれ、消臭繊維層（Ｌ１）の通気度が低下するため、上限は、通常、３０ｇ／ｍ２である。また、上記化学吸着型消臭剤（Ｘ）の含有割合は、消臭繊維層（Ｌ１）を構成する繊維の質量を１００質量部とした場合に、好ましくは２〜６０質量部、より好ましくは５〜５０質量部、更に好ましくは１０〜４０質量部である。
【００１７】
本発明の消臭マスクは、上記のように、消臭繊維層（Ｌ１）と、他の化学吸着型消臭剤を含む消臭繊維層（Ｌ２）とを備える態様とすることができるが、消臭繊維層（Ｌ１）が更に他の化学吸着型消臭剤を含む態様とすることもでき、硫黄系悪臭ガスの消臭効果を低下させることなく、他の悪臭ガスに対応させることもできる。例えば、アンモニア、トリメチルアミン等の悪臭成分を含む悪臭ガスの消臭剤である、４価金属のリン酸塩、ゼオライト、非晶質複合酸化物；酢酸、イソ吉草酸等の悪臭成分を含む悪臭ガスの消臭剤である、水和酸化ジルコニウム、酸化ジルコニウム、ハイドロタルサイト系化合物；アルデヒド等の悪臭成分を含む悪臭ガスの消臭剤であるヒドラジン系化合物、アミノグアニジン塩等を繊維の表面に接合させてなる複合繊維を用いることができる。
【００１８】
上記４価金属のリン酸塩は、好ましくは、下記一般式（１）で表される化合物であり、水に対して不溶性又は難溶性である。
ＨａＭｂ（ＰＯ４）ｃ・ｎＨ２Ｏ                          （１）
（式中、Ｍは、４価の金属原子であり、ａ、ｂ及びｃは、式：ａ＋４ｂ＝３ｃを満たす整数であり、ｎは０又は正の整数である。）
上記一般式（１）におけるＭとしては、Ｚｒ、Ｈｆ、Ｔｉ、Ｓｎ等が挙げられる。
４価金属のリン酸塩の好ましい具体例としては、リン酸ジルコニウム（Ｚｒ（ＨＰＯ４）２・Ｈ２Ｏ）、リン酸ハフニウム、リン酸チタン、リン酸スズ等が挙げられる。これらの化合物には、α型、β型、γ型等、種々の結晶系を有する結晶質のものと非晶質のものがあるが、いずれも好ましく用いることができる。
【００１９】
上記ゼオライトは、好ましくは、合成ゼオライトであり、水に対して不溶性又は難溶性である。ゼオライトの結晶構造は、多様であるが、公知のゼオライトは、いずれも使用でき、構造としては、Ａ型、Ｘ型、Ｙ型、α型、β型、ＺＳＭ−５等がある。
【００２０】
上記非晶質複合酸化物は、上記ゼオライト以外の化合物であり、好ましくは、Ａｌ２Ｏ３、ＳｉＯ２、ＭｇＯ、ＣａＯ、ＳｒＯ、ＢａＯ、ＺｒＯ２、ＴｉＯ２、ＷＯ２、ＣｅＯ２、Ｌｉ２Ｏ、Ｎａ２Ｏ、Ｋ２Ｏ等から選ばれた少なくとも２種により構成される非晶質の複合酸化物である。この複合酸化物は、水に対して不溶性又は難溶性である。特に好ましい化合物は、Ｘ２Ｏ−Ａｌ２Ｏ３−ＳｉＯ２（Ｘは、Ｎａ、Ｋ、及びＬｉから選ばれる少なくとも１種のアルカリ金属原子）で示される非晶質複合酸化物が、消臭性能に優れる。尚、非晶質であることは、粉末Ｘ線回折測定を行ったときに、結晶面に基づく明らかな回折シグナルが認められないことを意味し、具体的には、横軸に回折角、縦軸に回折シグナル強度をプロットしたＸ線回折チャートに、尖度の高い（いわゆるシャープな）シグナルピークがほとんど現れないものである。
【００２１】
上記ハイドロタルサイト系化合物は、ハイドロタルサイト構造を有し、好ましくは、下記一般式（２）で表される化合物であり、水に対して不溶性又は難溶性である。
Ｍ１（１−ｘ）Ｍ２ｘ（ＯＨ）２Ａｎ−（ｘ／ｎ）・ｍＨ２Ｏ      （２）
（式中、Ｍ１は２価の金属原子であり、Ｍ２は３価の金属原子であり、ｘは０より大きく０．５以下の数であり、Ａｎ−は炭酸イオン、硫酸イオン等のｎ価の陰イオンであり、ｍは正の整数である。）
上記ハイドロタルサイト系化合物としては、酸性ガスに対して、より優れた消臭効果を有することから、マグネシウム−アルミニウムハイドロタルサイトが特に好ましい。尚、ハイドロタルサイトの焼成物、即ち、ハイドロタルサイト化合物を約５００℃以上の温度で焼成し、炭酸根や水酸基が脱離することにより得られる化合物もハイドロタルサイト系化合物に含まれる。
【００２２】
上記ヒドラジン系化合物としては、アジピン酸ジヒドラジド、カルボヒドラジド、コハク酸ジヒドラジド、シュウ酸ジヒドラジド等が挙げられる。
また、上記アミノグアニジン塩としては、アミノグアニジン塩酸塩、アミノグアニジン硫酸塩、アミノグアニジン重炭酸塩等が挙げられる。
【００２３】
上記消臭繊維層（Ｌ１）が他の化学吸着型消臭剤を含む場合、その含有割合は、特に限定されないが、化学吸着型消臭剤（Ｘ）の質量を１００質量部とした場合に、好ましくは１０〜１００質量部、より好ましくは２０〜９０質量部、更に好ましくは２５〜８０質量部である。
【００２４】
上記化学吸着型消臭剤（Ｘ）等の消臭剤は、特定の高分子を含む接着剤組成物に由来する接着層を介して、繊維の表面に接合されている。この高分子は、ポリエステル、ポリビニルアルコール、セルロース類、デンプン、ポリアクリルアミド、ポリアルキレンオキサイド及びポリビニルピロリドンから選ばれた少なくとも１種であり、好ましくは水系分散体又は水溶液とすることができる高分子である。上記特定の高分子を用いた消臭マスクは、密閉環境において保管等された場合に、不快な臭気を発生させることなく、その後、快適に使用することができる。上記接着剤組成物に含まれる高分子は、１種のみであってよいし、２種以上であってもよい。
【００２５】
ポリエステルとしては、芳香族系ポリエステル及び脂肪族系ポリエステルのいずれでもよく、これらを組み合わせて用いてもよい。また、上記ポリエステルは、飽和ポリエステル及び不飽和ポリエステルのいずれでもよい。上記ポリエステルとしては、酸成分と、ヒドロキシル基含有成分とを用いて得られた重縮合体からなる飽和ポリエステルが好ましく、−ＳＯ３Ｈ、−ＳＯ３Ｎａ、−ＳＯ３−、−ＣＯＯＨ、−ＣＯＯ−、−ＯＰＯ（ＯＨ）２、−ＯＰＯ（ＯＨ）Ｏ−等の親水性基が結合したポリエステルであってもよい。
【００２６】
上記酸成分としては、テレフタル酸、イソフタル酸、オルソフタル酸、ナフタレンジカルボン酸、４，４′−ジフェニルジカルボン酸、トリメリット酸、トリメシン酸、ピロメリット酸、安息香酸、ｐ−オキシ安息香酸、ｐ−（ヒドロキシエトキシ）安息香酸、コハク酸、アジピン酸、アゼライン酸、セバシン酸、グルタル酸、スベリン酸、ドデカンジカルボン酸、フマル酸、マレイン酸、イタコン酸、１，４−シクロヘキサンジカルボン酸、１，３−シクロヘキサンジカルボン酸、シクロブタンテトラカルボン酸、ジメチロールプロピオン酸、トリシクロデカンジカルボン酸、テトラヒドロテレフタル酸、テトラヒドロオルソフタル酸、ヘキサヒドロオルソフタル酸、これらのジ、トリ、若しくは、テトラカルボン酸のメチルエステル、又は、無水物等が挙げられる。
【００２７】
また、親水性基を有する酸成分としては、５−スルホン酸ナトリウムイソフタル酸、５−スルホン酸アンモニウムイソフタル酸、４−スルホン酸ナトリウムイソフタル酸、４−メチルスルホン酸アンモニウムイソフタル酸、２−スルホン酸ナトリウムテレフタル酸、５−スルホン酸カリウムイソフタル酸、４−スルホン酸カリウムイソフタル酸、２−スルホン酸カリウムテレフタル酸等のスルホン酸塩系化合物等が挙げられる。
【００２８】
上記ヒドロキシル基含有成分としては、エチレングリコール、ジエチレングリコール、トリエチレングリコール、テトラエチレングリコール、プロピレングリコール、ジプロピレングリコール、１，３−プロパンジオール、２−メチル−１，３−プロパンジオール、１，４−ブタンジオール、１，２−ブタンジオール、１，５−ペンタンジオール、２−メチル−１，５−ペンタンジオール、１，６−ヘキサンジオール、ネオペンチルグリコール、２−エチル−２−ブチル−１，３−プロパンジオール、１，８−オクタンジオール、１，９−ノナンジオール、１，１０−デカンジオール、２，２，４−トリメチル−１，３−ペンタンジオール、ポリエチレングリコール、ポリプロピレングリコール、ポリテトラメチレングリコール、トリメチロールプロパン、トリメチロールエタン、グリセリン、ペンタエリスリトール、ビスフェノール系エチレンオキサイド付加物、ビスフェノール系プロピレンオキサイド付加物、１，４−シクロヘキサンジメタノール、１，４−シクロヘキサンジオール、１，３−シクロヘキサンジメタノール、１，３−シクロヘキサンジオール、水添ビスフェノールＡ、スピログリコール、トリシクロデカンジオール、トリシクロデカンジメタノール、レゾルシノール、１，３−ビス（２−ヒドロキシエトキシ）ベンゼン等が挙げられる。
【００２９】
上記ポリエステルは、溶融重合法、溶液重合法、固相重合法等の公知の方法により得られたものとすることができる。
また、親水基は、公知の方法により導入することができるが、−ＣＯＯ−を導入する場合には、例えば、無水トリメリット酸、トリメリット酸、無水ピロメリット酸、ピロメリット酸、トリメシン酸、シクロブタンテトラカルボン酸、ジメチロールプロピオン酸等を用いた重縮合反応の後、アミノ化合物、アンモニア又はアルカリ金属塩を用いて中和反応に供する方法等が適用される。
【００３０】
上記ポリビニルアルコールは、通常、蟻酸ビニル、酢酸ビニル、プロピオン酸ビニル、ピバリン酸ビニル等のビニルエステルを用いて得られた樹脂であり、例えば、以下の方法（Ａ）又は（Ｂ）により得られた樹脂、更には、第１〜３級アミノ基若しくは第４級アンモニウム基をポリビニルアルコールの主鎖又は側鎖に有する樹脂を用いることができる。
【００３１】
（Ａ）ビニルエステルを重合し、その後、重合体をケン化することにより得られたポリビニルアルコール
（Ｂ）ビニルエステルと、エチレン性不飽和単量体とを共重合し、その後、共重合体をケン化することにより得られたポリビニルアルコール
【００３２】
上記方法（Ｂ）において用いることができるエチレン性不飽和単量体としては、エチレン、プロピレン、イソプロピレン、ブチレン、イソブチレン、ペンチレン、へキシレン、シクロヘキシレン、シクロヘキシルエチレン、シクロヘキシルプロピレン等のα−オレフィン；アクリル酸、メタクリル酸、（無水）フマル酸、（無水）マレイン酸、（無水）イタコン酸、アクリロニトリル、メタクリロニトリル、アクリルアミド、メタクリルアミド、トリメチル−（３−アクリルアミド−３−ジメチルプロピル）−アンモニウムクロリド、アクリルアミド−２−メチルプロパンスルホン酸及びそのナトリウム塩、エチルビニルエーテル、ブチルビニルエーテル、Ｎ−ビニルピロリドン、塩化ビニル、臭化ビニル、フッ化ビニル、塩化ビニリデン、フッ化ビニリデン、テトラフルオロエチレン、ビニルスルホン酸ナトリウム、アリルスルホン酸ナトリウム等が挙げられる。
【００３３】
セルロース類としては、エチルセルロース、セルロースアセテートプロピオネート、セルロースアセテートブチレート、メチルセルロース、酢酸セルロース、酪酸セルロース等が挙げられる。
【００３４】
デンプンとしては、酸化デンプン、エーテル化デンプン、エステル化デンプン等の変性デンプン等が挙げられる。
【００３５】
ポリアクリルアミドとしては、アクリルアミド（又はメタクリルアミド）と、カチオン性単量体及びアニオン性単量体から選ばれた少なくとも１種と、架橋剤等の他のモノマーとの共重合によって得られたものとすることができる。
【００３６】
ポリアルキレンオキサイドとしては、ポリエチレンオキサイド、ポリプロピレンオキサイド、エチレンオキサイド・プロピレンオキサイド共重合体、これらのポリアルキレンオキサイドと、多価カルボン酸若しくはその無水物又はその低級アルキルエステルとを反応させて得られたもの、これらのポリアルキレンオキサイドと、ジイソシアネートとを反応させて得られたもの等が挙げられる。
【００３７】
ポリビニルピロリドンとしては、Ｎ−ビニル−２−ピロリドン、Ｎ−ビニル−４−ピロリドン等のビニルピロリドンの単独重合体（即ち、ポリビニルピロリドン）、ビニルピロリドンと、ビニル系単量体とを用いて得られた共重合体等が挙げられる。
上記ビニル系単量体としては、酢酸ビニル、プロピオン酸ビニル、乳酸ビニル等の脂肪酸ビニルエステル類；シクロヘキシルビニルエーテル、エチルビニルエーテル、ヒドロキシエチルビニルエーテル、ヒドロキシブチルビニルエーテル、ヒドロキシシクロヘキシルビニルエーテル等のビニルエーテル類；アクリル酸メチル、メタクリル酸メチル、アクリル酸エチル、メタクリル酸エチル、アクリル酸２−ヒドロキシエチル、メタクリル酸２−ヒドロキシエチル、アクリル酸２−ヒドロキシプロピル、メタクリル酸２−ヒドロキシプロピル、アクリル酸３−ヒドロキシプロピル、メタクリル酸３−ヒドロキシプロピル等のアクリル酸エステル類又はメタクリル酸エステル類；ヒドロキシブチルアリルエーテル、エチレングリコールモノアリルエーテル等のアリルエーテル類等が挙げられる。
【００３８】
上記高分子としては、化学吸着型消臭剤（Ｘ）と繊維との接着性に優れ、消臭マスクが、密閉環境において保管等された場合に、不快な臭気を発生させることなく、その後、より快適に使用することができることから、ポリエステル、ポリビニルアルコール及びセルロースが好ましい。
【００３９】
上記消臭繊維層（Ｌ１）における、接着剤組成物の固形分（接着剤組成物に由来する固形分）の含有量は、特に限定されないが、化学吸着型消臭剤（Ｘ）を含む消臭剤を１００質量部とした場合に、好ましくは１０〜２００質量部、より好ましくは３０〜１００質量部、更に好ましくは４０〜６０質量部である。
【００４０】
上記消臭繊維層（Ｌ１）において、化学吸着型消臭剤（Ｘ）に対する、接着剤組成物の固形分の比率が高いほど、化学吸着型消臭剤（Ｘ）の繊維表面への接着性が高まってその脱落を抑制することができる。その一方で、接着剤組成物の固形分の比率が低いほど、化学吸着型消臭剤（Ｘ）を表出させやすくなるので、化学吸着型消臭剤（Ｘ）が悪臭ガスに含まれる悪臭成分と接触しやすくなり、優れた消臭効果が得られる。従って、化学吸着型消臭剤（Ｘ）の脱落を抑制しつつ、効率よく表出させて、優れた消臭効果を得るための、接着剤組成物の固形分と、化学吸着型消臭剤（Ｘ）との含有割合は、両者の合計を１００質量％とした場合に、それぞれ、好ましくは１０〜９０質量％及び１０〜９０質量％であり、より好ましくは２０〜５０質量％及び５０〜８０質量％である。
【００４１】
上記消臭繊維層（Ｌ１）の通気度は、消臭効果が十分に得られることから、好ましくは４０〜４００ｃｍ３／（ｃｍ２・ｓ）であり、より好ましくは６０〜３５０ｃｍ３／（ｃｍ２・ｓ）、更に好ましくは１００〜３００ｃｍ３／（ｃｍ２・ｓ）である。
【００４２】
また、上記消臭繊維層（Ｌ１）の目付量は、本体部における通気性及び消臭効果が十分に得られることから、好ましくは１５〜１００ｇ／ｍ２であり、より好ましくは２０〜９０ｇ／ｍ２、更に好ましくは３０〜８０ｇ／ｍ２である。
【００４３】
次に、必要により備えることができる消臭繊維層（Ｌ２）及び繊維層（Ｌ３）について、説明する。消臭繊維層（Ｌ２）は、他の化学吸着型消臭剤が接着剤により繊維の表面に接合されてなる複合繊維を含むものであり、消臭剤が異なる以外は、消臭繊維層（Ｌ１）の構成と同様とすることができる。そして、上記本体部が消臭繊維層（Ｌ２）を備える場合、消臭繊維層（Ｌ２）の数は、特に限定されず、１層でも、２層以上でもよい。
【００４４】
上記消臭繊維層（Ｌ２）における他の化学吸着型消臭剤の含有量は、好ましくは１ｇ／ｍ２以上、より好ましくは３ｇ／ｍ２以上、更に好ましくは５ｇ／ｍ２以上である。尚、消臭繊維層（Ｌ２）への化学吸着型消臭剤の含有量が多くなるにつれ、消臭繊維層（Ｌ２）の通気度が低下するため、その上限は、通常、３０ｇ／ｍ２である。また、上記他の化学吸着型消臭剤の含有割合は、消臭繊維層（Ｌ２）を構成する繊維の質量を１００質量部とした場合に、好ましくは２〜６０質量部、より好ましくは５〜５０質量部、更に好ましくは１０〜４０質量部である。
【００４５】
上記消臭繊維層（Ｌ２）の通気度は、消臭効果が十分に得られることから、好ましくは４０〜４００ｃｍ３／（ｃｍ２・ｓ）であり、より好ましくは６０〜３５０ｃｍ３／（ｃｍ２・ｓ）、更に好ましくは１００〜３００ｃｍ３／（ｃｍ２・ｓ）である。
【００４６】
また、上記消臭繊維層（Ｌ２）の目付量は、本体部における通気性及び消臭効果が十分に得られることから、好ましくは１５〜１００ｇ／ｍ２であり、より好ましくは２０〜９０ｇ／ｍ２、更に好ましくは３０〜８０ｇ／ｍ２である。
【００４７】
また、繊維層（Ｌ３）は、消臭剤や他の作用を付与する成分を含まない層であり、繊維のみからなる以外は、消臭繊維層（Ｌ１）の構成と同様とすることができる。この繊維層（Ｌ３）は、消臭繊維層（Ｌ１）及び（Ｌ２）の保護層、防塵層等として用いることができる。
上記繊維層（Ｌ３）の通気度は、消臭効果を低下させることなく通気性が十分に得られることから、好ましくは４０〜４００ｃｍ３／（ｃｍ２・ｓ）であり、より好ましくは５０〜３００ｃｍ３／（ｃｍ２・ｓ）、更に好ましくは６０〜２５０ｃｍ３／（ｃｍ２・ｓ）である。尚、上記繊維層（Ｌ３）を防塵層として用いる場合には、この繊維層（Ｌ３）の通気性が、消臭繊維層（Ｌ１）の通気性より低いことが好ましい。
【００４８】
上記繊維層（Ｌ３）の目付量は、本体部における通気性が十分に得られることから、好ましくは１０〜６０ｇ／ｍ２であり、より好ましくは１５〜５０ｇ／ｍ２、更に好ましくは２０〜４０ｇ／ｍ２である。
【００４９】
本発明の消臭マスクにおいて、消臭繊維層（Ｌ１）を含む本体部の通気性が高いほど、呼吸はし易くなるが、悪臭ガスと化学吸着型消臭剤（Ｘ）との反応性は低下する。上記本体部の通気度は、好ましくは２０〜８０ｃｍ３／（ｃｍ２・ｓ）であり、より好ましくは２５〜５０ｃｍ３／（ｃｍ２・ｓ）。これにより、硫黄系悪臭ガスに対する消臭性能に優れ、マスクの使用時に清浄な空気で呼吸することができる。
【００５０】
本発明に係る本体部は、図１〜図３に例示される。
図１は、消臭繊維層（Ｌ１）１０のみからなるマスク本体部１を示す図であり、繊維１１と、化学吸着型消臭剤（Ｘ）１３と、接着剤組成物によりこれらの繊維１１及び化学吸着型消臭剤（Ｘ）１３を接着された接着部１５とを備える。上記のように、消臭繊維層（Ｌ１）１０は、他の化学吸着型消臭剤を含むことができ、この場合も、通常、接着剤組成物により繊維１１及び他の化学吸着型消臭剤が接着されている。
図２は、消臭繊維層（Ｌ１）１０と、他の繊維層２０とを備えるマスク本体部１を示す図であり、他の繊維層２０は、消臭繊維層（Ｌ２）又は繊維層（Ｌ３）とすることができる。
また、図３は、他の繊維層２０と、消臭繊維層（Ｌ１）１０と、他の繊維層２２とを、順次、備えるマスク本体部１を示す図であり、他の繊維層２０及び他の繊維層２２は、その構成を同一若しくは異なるとした消臭繊維層（Ｌ２）又は繊維層（Ｌ３）とすることができる。
【００５１】
上記本体部１の構造は、平面構造又は立体構造とすることができる。例えば、図５に示されるオメガプリーツ型の立体構造のマスクとする場合には、図４に示される折り畳み加工された本体部１とすることができる。
【００５２】
本発明の消臭マスク１００は、鼻及び口を覆う物品であることから、通常、本体部１の周縁に、耳の裏側に係止する部材（耳掛け部）２又は後頭部を周回する部材（バンド）３が配設されている（図５、図６、図７参照）。
【００５３】
図５及び図６に示される耳掛け部２は、本体部１を着用者の顔面に保持するために左右一対設けられる。耳掛け部２は、その長手方向に弾性力を発揮する弾性部材により形成されていることが好ましく、本体部１は、通常、その形状を維持させるために伸縮性及び可撓性を有さないので、耳掛け部２のみに弾性力を付与することにより、本体部１が鼻及び口を確実に覆うことを容易にすることができる。
【００５４】
また、本発明の消臭マスク１００は、着用時の固定をより確実なものとするために、ノーズワイヤ５を備えるものとすることができる（図５、図６、図７参照）。ノーズワイヤ５の構成材料は、特に限定されないが、例えば、図５及び図６のように、本体部上部４を顔面の凹凸に沿わせることが容易であることから、可撓性又は柔軟性を有し、保形性を付与することができる金属又は樹脂であることが好ましい。尚、ノーズワイヤ５は、本体部１の内部に配設されていてもよいし、表出していてもよい。
【００５５】
本発明の消臭マスクは、消臭繊維層１０を含む本体部１用のシート（Ｓ）を作製する工程と、このシート（Ｓ）を所定形状に加工する工程とを備える方法により製造することができる。その後、必要に応じて、耳の裏側に係止する部材（耳掛け部２用）又は後頭部を周回する部材（バンド３用）を接続する工程、ノーズワイヤを配設する工程等を備えることができる。
【００５６】
シート（Ｓ）を作製する工程では、以下の方法が例示される。
（１）消臭剤を含まない繊維からなる基布（織布又は不織布）の全体に、化学吸着型消臭剤（Ｘ）と接着剤組成物とを含む消臭剤含有加工液を塗布（パディング、浸漬、コーティング、スプレー、プリント等）した後、乾燥し、基布を構成する繊維の表面に、化学吸着型消臭剤（Ｘ）を接着させ、実質的に、消臭繊維層（Ｌ１）のみからなるシート（Ｓ）を製造する方法
（２）消臭剤を含まない繊維からなる基布（織布又は不織布）の全体に、化学吸着型消臭剤（Ｘ）と接着剤組成物とを含む消臭剤含有加工液を塗布（パディング、浸漬、コーティング、スプレー、プリント等）した後、乾燥し、基布を構成する繊維の表面に、化学吸着型消臭剤（Ｘ）を接着させた消臭繊維層（Ｌ１）用の消臭シートを作製し、次いで、この消臭シートと、消臭剤を含まない他の繊維からなる織布又は不織布とを接合（接着剤の利用、交絡処理等）して、消臭繊維層（Ｌ１）と他の繊維層（Ｌ３）とからなるシート（Ｓ）を製造する方法
（３）消臭剤を含まない繊維からなる基布（織布又は不織布）の断面の一部（１面側表層又は内部のみ）に、化学吸着型消臭剤（Ｘ）と接着剤組成物とを含む消臭剤含有加工液を塗布（パディング、浸漬、コーティング、スプレー、プリント等）又は注入した後、乾燥し、基布を構成する繊維の表面に、化学吸着型消臭剤（Ｘ）を接着させ、消臭繊維層（Ｌ１）と、消臭剤を含まない繊維層（Ｌ３）とからなるシート（Ｓ）を製造する方法
（４）化学吸着型消臭剤（Ｘ）が、表出するように、繊維の基部表面に埋設された複合繊維からなる織布又は不織布を用いて、必要により、交絡処理（ニードルパンチ法等）に供して、実質的に、消臭繊維層（Ｌ１）からなるシート（Ｓ）を製造する方法
（５）化学吸着型消臭剤（Ｘ）が、表出するように、繊維の基部表面に埋設された複合繊維からなる織布又は不織布と、消臭剤を含まない他の繊維からなる織布又は不織布とを接合（接着剤の利用、交絡処理等）して、消臭繊維層（Ｌ１）と他の繊維層（Ｌ３）とからなるシート（Ｓ）を製造する方法
（６）消臭剤を含まない繊維からなる基布（織布又は不織布）の該繊維に、化学吸着型消臭剤（Ｘ）を接触させた状態で、熱処理又は化学処理を行い、化学吸着型消臭剤（Ｘ）を、基布を構成する繊維の表面に定着させ、実質的に、消臭繊維層（Ｌ１）からなるシート（Ｓ）を製造する方法
【００５７】
本発明においては、（１）の展着加工法が特に好ましい。尚、消臭繊維層（Ｌ１）に、化学吸着型消臭剤（Ｘ）及び他の化学吸着型消臭剤を併含させる場合には、化学吸着型消臭剤（Ｘ）と、他の化学吸着型消臭剤と、接着剤とを含む消臭剤含有加工液を用いることが好ましい。
また、シート（Ｓ）が、他の化学吸着型消臭剤を含む消臭繊維層（Ｌ２）を備えるようにする場合には、消臭繊維層（Ｌ１）と同様の方法で、実質的に、消臭繊維層（Ｌ２）のみからなる消臭シートを作製することが好ましい。
【００５８】
上記方法（１）等における消臭剤含有加工液に含まれる化学吸着型消臭剤及び接着剤組成物は、既述の通りである。特に、上記消臭剤含有加工液に含まれる化学吸着型消臭剤のメジアン径は、円滑な展着加工ができることから、好ましくは０．０５〜１００μｍである。尚、メジアン径が小さいほど、単位質量あたりの表面積が大きくなり、消臭効率に優れ、展着加工がしやすく、更に加工後の脱落等も発生し難いため好ましいが、メジアン径が０．０５μｍ未満の化学吸着型消臭剤を用いると、化学吸着型消臭剤が接着層の内部に埋もれて、表出しない不具合や、展着加工の際に化学吸着型消臭剤が二次凝集を起こし、織布又は不織布の表面でダマが形成され、加工後に脱落する不具合を招く。尚、化学吸着型消臭剤のメジアン径は、より好ましくは０．１〜５０μｍ、更に好ましくは０．２〜３０μｍである。
【００５９】
尚、化学吸着型消臭剤の種類によっては、消臭繊維層において近接併存することで消臭効果が低減することもあるため、複数の化学吸着型消臭剤を定着させる場合には、複数の化学吸着型消臭剤を含む消臭剤含有加工液を調製した後、そのまま、展着加工に用いるか、１種のみの化学吸着型消臭剤を含有する消臭剤含有加工液を、複数調製した後、別々に用いて、展着加工するか、を選択して行う必要がある。
【００６０】
接着剤組成物と化学吸着型消臭剤とを配合した消臭剤含有加工液を用いる場合、化学吸着型消臭剤に対する、接着剤組成物に含まれる特定の高分子の比率が高いほど、化学吸着型消臭剤の固定力が高まって化学吸着型消臭剤の脱落が抑制される点では好ましい。その一方で、高分子接着剤の比率が小さいほど、化学吸着型消臭剤を表出させやすく、その結果、化学吸着型消臭剤が悪臭ガスに含まれる悪臭成分と接触しやすくなり、優れた消臭効果が得られる。従って、化学吸着型消臭剤を効率よく表出させて、優れた消臭効果を得るために、接着剤組成物の固形分及び化学吸着型消臭剤の含有割合は、両者の合計を１００質量％とした場合に、それぞれ、好ましくは１０〜９０質量％及び１０〜９０質量％の範囲であり、より好ましくは２０〜５０質量％及び５０〜８０質量％の範囲である。
【００６１】
上記消臭剤含有加工液には、接着剤組成物に含まれる高分子の種類に応じた添加剤を加えることにより、消臭性能以外の作用を付与させたり、展着加工性を向上させたりすることができる。添加剤としては、分散剤、消泡剤、粘度調整剤、界面活性剤、顔料、染料、芳香剤、抗菌剤、抗ウイルス剤、抗アレルゲン剤等が挙げられる。添加剤の配合量は、化学吸着型消臭剤の消臭効果の低下や消臭不織布の通気性に影響を及ぼさないように、適宜、選択する必要がある。
【００６２】
消臭剤を含まない繊維からなる基布（織布又は不織布）に対する、化学吸着型消臭剤を含有する消臭剤含有加工液による展着加工方法は、上記の通りである。パディング法及び浸漬法による展着加工は、基布（織布又は不織布）表面への消臭剤の均一な定着が可能となり、消臭剤の気層面への表出が多くなるため、優れた消臭性能を有する消臭繊維層（Ｌ１）用の消臭シートを効率よく製造する、好ましい加工方法である。パディング法としては、パッドドライ法、パッドスチーム法等が挙げられる。得られた塗膜付き基布は、乾燥して、消臭剤含有加工液の媒体を、適宜、除去することにより、接着剤組成物が機能を発揮して、化学吸着型消臭剤が基材を構成する繊維の表面に接着される。本発明にかかる化学吸着型消臭剤（Ｘ）は、含水能力が高い傾向にあり、消臭剤含有加工液が媒体として水を含む場合には、水を乾燥除去しにくい。よって、生産性を考慮して、塗膜付き基布を、高温で乾燥させる必要がある。しかしながら、１５０℃を超える温度を、塗膜付き基布へ負荷すると、不快臭が発生することがあるため、消臭剤を接着剤成分により繊維に接合させる工程の乾燥温度は、好ましくは１１０℃〜１５０℃の範囲、より好ましくは１２０℃〜１４０℃の範囲であり、特に、生産性と不快臭発生の抑制を考慮すると、１２３℃〜１３８℃の範囲が更に好ましい。乾燥時間は、特に限定されないが、好ましくは２〜１０分、より好ましくは２分〜５分である。このような条件で乾燥することによって、消臭繊維層（Ｌ１）用の消臭シートを得ることができる。
【００６３】
消臭剤含有加工液を用いて、消臭繊維層１０用の消臭シートを製造する場合には、化学吸着型消臭剤（Ｘ）を、均一に、基布を構成する繊維の表面に接合させるため、また、通気性と厚みの設定を容易とするために、基布として、ニードルパンチ法により製造された不織布、サーマルボンド法により製造された不織布、又は、スパンボンド法により製造された不織布を用いることが好ましい。
【００６４】
シート（Ｓ）を作製した後、本体部１を所定形状に加工する工程、耳の裏側に係止する部材（耳掛け部２用）又は後頭部を周回する部材（バンド３用）を接続する工程、ノーズワイヤを配設する工程等は、公知の方法を適用することができる。
【００６５】
本発明の消臭マスクは、排泄物処理場、畜産農場、下水処理場、汚物処理場、ゴミ処理場、肥料工場、化学工場、病院、介護施設、漁港、被災現場等の各作業現場や家庭における作業時の悪臭の発生する場所での使用に好適である。
【実施例】
【００６６】
以下、本発明を実施例により説明するが、本発明は、これに限定されるものではない。尚、下記において、部及び％は、特に断らない限り、質量基準である。【００６７】
１．消臭マスク用の素材
詳細は後述するが、消臭マスクは、下記の不織布シートからなる基材と、表１に示した消臭剤及び表２に示した接着剤組成物（水溶液又は水分散液）を含む消臭剤含有加工液とを用いて消臭不織布を作製した後、この消臭不織布と、他の不織布等を用いて、図４及び図５に示されるオメガプリーツ型のマスクを製造した。
（不織布シートＷ１）
ポリプロピレン樹脂と、ポリエチレン樹脂とを１：１の質量比で含む繊維、及び、ポリエチレンテレフタレート樹脂繊維を１：１の質量比で含む不織布がニードルパンチ法により交絡処理されたもの
（不織布シートＷ２）
ポリプロピレン樹脂繊維とポリエチレン樹脂繊維とを１：１の質量比で含む不織布がサーマルボンド法により製造されたもの【００６８】
【表１】
0006571648.tif 000002
【００６９】
表１に示した消臭剤の平均粒径は、レーザー回折式粒度分布を用いて体積基準により測定したメジアン径である。
また、消臭剤の消臭容量を算出するための試験方法は、以下の通りである。
消臭剤０．０１ｇをテドラーバッグに入れ、密封後、臭気強度５の濃度の２００倍に相当する、硫化水素（１６００ｐｐｍ）、メチルメルカプタン（４０ｐｐｍ）、アンモニア（８０００ｐｐｍ）、メチルメルカプタン（４０ｐｐｍ）、酢酸（３８０ｐｐｍ）又はアセトアルデヒド（２０００ｐｐｍ）を含むガス２Ｌを封入し、その２４時間後に各悪臭成分の濃度（残存ガス成分濃度）をガス検知管で測定し、以下の式により消臭容量（ｍＬ／ｇ）を得た。
消臭容量（ｍＬ／ｇ）＝［２０００（ｍＬ）×（初期悪臭ガス成分濃度（ｐｐｍ）−残存ガス成分濃度（ｐｐｍ））×１０−６］／０．０１（ｇ）【００７０】
【表２】
0006571648.tif 000003
【００７１】
２．消臭マスクの評価方法
（１）消臭マスクの通気度
消臭マスクの本体部の断面方向について、ＪＩＳ  Ｌ１０９６：２０１０に規定されたフラジール形法により通気度を測定した。単位は、ｃｍ３／（ｃｍ２・ｓ）である。【００７２】
（２）消臭マスクの消臭性能
以下のようにして、悪臭成分低減率の測定、及び、臭気強度の官能試験を行った。
（ａ）悪臭成分低減率の測定
予め、所定の濃度の悪臭成分を含むように調製した悪臭ガスを、消臭マスクの本体部の１面側から他面側へ通過させることにより、消臭試験を実施した。具体的には、袋に収容した悪臭ガスを、ガステック社製気体採取器「ＭＯＤＥＬ  ＧＶ−１００」（型式名）を用いて吸引させつつ、経路にて面積５ｃｍ２の消臭マスクを通過させた後、気体検知管により通過ガス中の悪臭成分の濃度を測定した。
下記の試験に供する硫黄系悪臭ガスとして、６段階臭気強度表示法に基づく臭気強度５に相当する硫化水素（８ｐｐｍ）及び臭気強度５の２０倍に相当するメチルメルカプタン（４ｐｐｍ）を含むガスを通気させた。また、他の悪臭ガスとして、６段階臭気強度表示法に基づく臭気強度５に相当するアンモニア（４０ｐｐｍ）、酢酸（１．９ｐｐｍ）又はアセトアルデヒド（１０ｐｐｍ）を含むガスを通気させた。
そして、通気後、それぞれの悪臭成分に対応するガス検知管（硫化水素用気体検知管：Ｎｏ．７０Ｌ、メチルメルカプタン用気体検知管：Ｎｏ．４ＬＫ、アンモニア用気体検知管：Ｎｏ．３Ｌ、酢酸用気体検知管：Ｎｏ．８１Ｌ、アセトアルデヒド用気体検知管：Ｎｏ．９２Ｌ）を用いて通過ガス中の各悪臭成分の濃度を測定し、以下の式により悪臭成分低減率を求めた。
悪臭成分低減率＝［（通気前悪臭成分濃度−通気後悪臭成分濃度）／通気前悪臭成分濃度］×１００【００７３】
（ｂ）臭気強度の官能試験
臭気強度５の濃度の硫化水素ガス（８ｐｐｍ）２Ｌを臭気袋に充填し、６人の被験者に臭気袋内の臭いを嗅がせて硫化水素の臭いを認知させた後、消臭マスクを着用した状態で各々６名が臭気袋内の臭いを嗅ぎ、以下の基準に従って、臭気強度を判定した。６人の臭気強度を平均し、官能試験での臭気強度とした。臭気強度の値が小さいほど、マスクの消臭効果が高いことを意味する。
臭気強度０：無臭。
臭気強度１：感知できる臭い。
臭気強度２：何の臭いか分かる弱い臭い。
臭気強度３：楽に感知できる臭い
臭気強度４：強い臭い。
臭気強度５：強烈な臭い。【００７４】
（３）消臭マスク自体の臭い及び消臭繊維層の変色の評価
以下の（ｃ）、（ｄ）及び（ｅ）に示すように、消臭マスクを一定期間、保管した後の臭気濃度測定、快・不快度測定等を行った。
（ｃ）消臭マスクの臭気濃度
サンプリングバッグに、消臭マスクを１０枚入れて密閉した後に、５Ｌの無臭空気を入れて恒温機へ入れ、３５℃で２４時間又は５０℃で３０日間保管した。その後、マスクから発生した気体を回収し、その濃度（臭気濃度）を三点比較式臭袋法により測定した。この三点比較式臭袋法は、人間の嗅覚を利用して、ある臭気の強さを数量的に測定する方法であり、実用性の点で秀れている。
具体的な方法は以下の通りである。まず、６人の被験者（臭いを嗅ぐ人）にポリエステル製の袋（容積３Ｌ）を３個与える。そのうちの２個の袋には無臭の空気が，残りの１個の袋（Ｚ）にはマスクから回収した気体が入っている。各被験者に、３個の袋の中の気体の臭いを嗅いでもらい、袋（Ｚ）を決定してもらう。その後、袋（Ｚ）内の気体を無臭の空気で希釈し、再度、３個の袋の中から袋（Ｚ）を決定してもらう。袋（Ｚ）内の気体を、以下のように段階的に希釈して、同じ操作を継続し、被験者が袋（Ｚ）を選び出すことが困難となったときの希釈倍率を「消臭マスクの臭気濃度」とする。
この希釈倍率をもって、消臭マスクの臭気濃度とした。尚、袋（Ｚ）の中の気体の希釈倍率は、１０倍、３０倍、１００倍、３００倍、１０００倍、３０００倍、１００００倍の順であり、本実験で採用した結果は、被験者の中で一番嗅げた人と一番嗅げなかった人を除いた、４人の平均値である。
臭気濃度の値が小さいほど、人の閾値に近くなり、消臭マスクの臭気が小さいことを意味する。【００７５】
（ｄ）快・不快度
サンプリングバッグに、消臭マスクを１０枚入れて密閉した後に、５Ｌの無臭空気を入れて恒温機へ入れ、５０℃で３０日間保管した。その後、６人の被験者にこれらのマスクを着用させ、鼻で５回呼吸し、臭いを嗅いでもらった。このときの臭いの質を、表３に示す基準に従って判定し、６人の平均値を、快・不快度評価の結果とした。
【表３】
0006571648.tif 000004
【００７６】
（ｅ）変色
サンプリングバッグに、消臭マスクを入れて密閉した後に、５Ｌの無臭空気を入れて恒温機へ入れ、５０℃で３０日間保管した。その後、消臭繊維層の表面における色差を、日本電産工業社製測色色差計「Σ８０」（型式名）にて測定し、新品のものと比較し、ΔＥを得た。ΔＥの値が小さいほど、変色の程度が小さいことを意味する。【００７７】
３．消臭不織布の製造
上記の不織布シートからなる基材と、表１に示した消臭剤と、表２に示した接着剤組成物（水溶液又は水分散液）を含む消臭剤含有加工液とを用いて、消臭マスクを構成する消臭繊維層の形成に用いる消臭不織布を製造した。【００７８】
製造例１（消臭不織布Ｄ１の作製）
ＣｕＯ・ＳｉＯ２複合酸化物が６部、リン酸ジルコニウムが６部、及びポリエステルの樹脂固形分が６部の質量比率になるように、ＣｕＯ・ＳｉＯ２複合酸化物粉末、及びリン酸ジルコニウム粉末、及び接着剤組成物Ｓ１を用いて、固形分濃度が１０％の消臭剤含有加工液を調製した。次いで、この消臭剤含有加工液を、不織布シートＷ１に、ＣｕＯ・ＳｉＯ２複合酸化物の展着量が６ｇ／ｍ２、リン酸ジルコニウムの展着量が６ｇ／ｍ２となるように、均一にパディング塗布した後、１３０℃で乾燥して、消臭剤が不織布シートＷ１の１面側から他面側の全体に均一に接着された消臭不織布Ｄ１を作製した（表４参照）。【００７９】
製造例２（消臭不織布Ｄ２の作製）
ＣｕＯ・ＳｉＯ２複合酸化物が６部、リン酸ジルコニウムが６部、及びポリエステルの樹脂固形分が６部の質量比率になるように、ＣｕＯ・ＳｉＯ２複合酸化物粉末、及びリン酸ジルコニウム粉末、及び接着剤組成物Ｓ２を用いて、固形分濃度が１０％の消臭剤含有加工液を調製した。次いで、この消臭剤含有加工液を、不織布シートＷ２に、ＣｕＯ・ＳｉＯ２複合酸化物の展着量が６ｇ／ｍ２、リン酸ジルコニウムの展着量が６ｇ／ｍ２となるように、均一にパディング塗布した後、１３５℃で乾燥して、消臭剤が不織布シートＷ２の１面側から他面側の全体に均一に接着された消臭不織布Ｄ２を作製した（表４参照）。【００８０】
製造例３（消臭不織布Ｄ３の作製）
ＣｕＯ・ＳｉＯ２複合酸化物が６部、含水酸化ジルコニウムが５部、及びポリビニルアルコールの樹脂固形分が２．２部の質量比率になるように、ＣｕＯ・ＳｉＯ２複合酸化物粉末、含水酸化ジルコニウム粉末、及び接着剤組成物Ｓ３を用いて、固形分濃度が１０％の消臭剤含有加工液を調製した。次いで、この消臭剤含有加工液を、不織布シートＷ１に、ＣｕＯ・ＳｉＯ２複合酸化物の展着量が６ｇ／ｍ２、含水酸化ジルコニウムの展着量が５ｇ／ｍ２となるように、均一にパディング塗布した後、１３５℃で乾燥して、消臭剤が不織布シートＷ１の１面側から他面側の全体に均一に接着された消臭不織布Ｄ３を作製した（表４参照）。【００８１】
製造例４（消臭不織布Ｄ４の作製）
酸化亜鉛が８部、リン酸ジルコニウムが６部、及びポリエステルの樹脂固形分が７部の質量比率になるように、酸化亜鉛粉末、リン酸ジルコニウム粉末、及び接着剤組成物Ｓ１を用いて、固形分濃度が１０％の消臭剤含有加工液を調製した。次いで、この消臭剤含有加工液を、不織布シートＷ２に、酸化亜鉛の展着量が８ｇ／ｍ２、リン酸ジルコニウムの展着量が６ｇ／ｍ２となるように、均一にパディング塗布した後、１３０℃で乾燥して、消臭剤が不織布シートＷ２の１面側から他面側の全体に均一に接着された消臭不織布Ｄ４を作製した（表４参照）。【００８２】
製造例５（消臭不織布Ｄ５の作製）
酸化亜鉛が８部、含水酸化ジルコニウムが５部、及びポリエステルの樹脂固形分が６．５部の質量比率になるように、酸化亜鉛粉末、含水酸化ジルコニウム粉末、及び接着剤組成物Ｓ１を用いて、固形分濃度が１０％の消臭剤含有加工液を調製した。次いで、この消臭剤含有加工液を、不織布シートＷ１に、酸化亜鉛の展着量が８ｇ／ｍ２、含水酸化ジルコニウムの展着量が５ｇ／ｍ２となるように、均一に浸漬塗布した後、１２５℃で乾燥して、消臭剤が不織布シートＷ１の１面側から他面側の全体に均一に接着された消臭不織布Ｄ５を作製した（表４参照）。【００８３】
製造例６（消臭不織布Ｄ６の作製）
銅リン酸ジルコニウム（ＺｒＣｕ（ＰＯ４）２・Ｈ２Ｏ）が８部、ケイ酸アルミニウムが６部、及びセルロースが２．８部の質量比率になるように、銅リン酸ジルコニウム粉末、ケイ酸アルミニウム粉末、及び接着剤組成物Ｓ５を用いて、固形分濃度が１０％の消臭剤含有加工液を調製した。次いで、この消臭剤含有加工液を、不織布シートＷ２に、銅リン酸ジルコニウムの展着量が８ｇ／ｍ２、ケイ酸アルミニウムの展着量が６ｇ／ｍ２となるように、均一にパディング塗布した後、１４０℃で乾燥して、消臭剤が不織布シートＷ２の１面側から他面側の全体に均一に接着された消臭不織布Ｄ６を作製した（表４参照）。【００８４】
製造例７（消臭不織布Ｄ７の作製）
アモルファス酸化亜鉛が８部、ハイドロタルサイトが５部、及びポリビニルアルコールの樹脂固形分が２．６部の質量比率になるように、アモルファス酸化亜鉛粉末、ハイドロタルサイト粉末、及び接着剤組成物Ｓ４を用いて、固形分濃度が１０％の消臭剤含有加工液を調製した。次いで、この消臭剤含有加工液を、不織布シートＷ１に、アモルファス酸化亜鉛の展着量が８ｇ／ｍ２、ハイドロタルサイトの展着量が５ｇ／ｍ２となるように、均一にパディング塗布した後、１３５℃で乾燥して、消臭剤が不織布シートＷ１の１面側から他面側の全体に均一に接着された消臭不織布Ｄ７を作製した（表４参照）。【００８５】
製造例８（消臭不織布Ｄ８の作製）
ＣｕＯ・ＳｉＯ２複合酸化物が６部、アジピン酸ジヒドラジド３０％担持シリカゲルが４部、及びポリエステルの樹脂固形分が５部の質量比率になるように、ＣｕＯ・ＳｉＯ２複合酸化物粉末、アジピン酸ジヒドラジド３０％担持シリカゲル粉末、及び接着剤組成物Ｓ１を用いて、固形分濃度が１０％の消臭剤含有加工液を調製した。次いで、この消臭剤含有加工液を、不織布シートＷ１に、ＣｕＯ・ＳｉＯ２複合酸化物の展着量が６ｇ／ｍ２、アジピン酸ジヒドラジド３０％担持シリカゲルの展着量が４ｇ／ｍ２となるように、均一にパディング塗布した後、１３０℃で乾燥して、消臭剤が不織布シートＷ１の１面側から他面側の全体に均一に接着された消臭不織布Ｄ８を作製した（表４参照）。【００８６】
製造例９（消臭不織布Ｄ９の作製）
ＣｕＯ・ＳｉＯ２複合酸化物が６部、アモルファスゼオライトが６部、及びポリエステルの樹脂固形分が６部の質量比率になるように、ＣｕＯ・ＳｉＯ２複合酸化物粉末、アモルファスゼオライト粉末、及び接着剤組成物Ｓ１を用いて、固形分濃度が１０％の消臭剤含有加工液を調製した。次いで、この消臭剤含有加工液を、不織布シートＷ２に、ＣｕＯ・ＳｉＯ２複合酸化物の展着量が６ｇ／ｍ２、アモルファスゼオライトの展着量が６ｇ／ｍ２となるように、均一にパディング塗布した後、１３０℃で乾燥して、消臭剤が不織布シートＷ２の１面側から他面側の全体に均一に接着された消臭不織布Ｄ９を作製した（表４参照）。【００８７】
製造例１０（消臭不織布Ｄ１０の作製）
表面処理酸化亜鉛が８部、アジピン酸ジヒドラジド３０％担持シリカゲルが４部、及びポリエステルの樹脂固形分が６部の質量比率になるように、表面処理酸化亜鉛粉末、アジピン酸ジヒドラジド３０％担持シリカゲル粉末、及び接着剤組成物Ｓ２を用いて、固形分濃度が１０％の消臭剤含有加工液を調製した。次いで、この消臭剤含有加工液を、不織布シートＷ１に、表面処理酸化亜鉛の展着量が８ｇ／ｍ２、アジピン酸ジヒドラジド３０％担持シリカゲルの展着量が４ｇ／ｍ２となるように、均一にパディング塗布した後、１３５℃で乾燥して、消臭剤が不織布シートＷ１の１面側から他面側の全体に均一に接着された消臭不織布Ｄ１０を作製した（表４参照）。【００８８】
製造例１１（消臭不織布Ｄ１１の作製）
ＣｕＯ・ＳｉＯ２複合酸化物が６部、リン酸ジルコニウムが６部、及びアクリル系樹脂の固形分が６部の質量比率になるように、ＣｕＯ・ＳｉＯ２複合酸化物粉末、リン酸ジルコニウム粉末、及び接着剤組成物Ｓ６を用いて、固形分濃度が１０％の消臭剤含有加工液を調製した。次いで、この消臭剤含有加工液を、不織布シートＷ１に、ＣｕＯ・ＳｉＯ２複合酸化物の展着量が６ｇ／ｍ２、リン酸ジルコニウムの展着量が６ｇ／ｍ２となるように、均一にパディング塗布した後、１３０℃で乾燥して、消臭剤が不織布シートＷ１の１面側から他面側の全体に均一に接着された消臭不織布Ｄ１１を作製した（表４参照）。【００８９】
製造例１２（消臭不織布Ｄ１２の作製）
ＣｕＯ・ＳｉＯ２複合酸化物が６部、リン酸ジルコニウムが６部、及びウレタン系樹脂の固形分が６部の質量比率になるように、ＣｕＯ・ＳｉＯ２複合酸化物粉末、リン酸ジルコニウム粉末、及び接着剤組成物Ｓ８を用いて、固形分濃度が１０％の消臭剤含有加工液を調製した。次いで、この消臭剤含有加工液を、不織布シートＷ１に、ＣｕＯ・ＳｉＯ２複合酸化物の展着量が６ｇ／ｍ２、リン酸ジルコニウムの展着量が６ｇ／ｍ２となるように、均一にパディング塗布した後、１３０℃で乾燥して、消臭剤が不織布シートＷ１の１面側から他面側の全体に均一に接着された消臭不織布Ｄ１２を作製した（表４参照）。【００９０】
製造例１３（消臭不織布Ｄ１３の作製）
酸化チタンが８部、リン酸ジルコニウムが６部、及びポリエステルの樹脂固形分が７部の質量比率になるように、酸化チタン粉末、リン酸ジルコニウム粉末、及び接着剤組成物Ｓ１を用いて、固形分濃度が１０％の消臭剤含有加工液を調製した。次いで、この消臭剤含有加工液を、不織布シートＷ１に、酸化チタンの展着量が８ｇ／ｍ２、リン酸ジルコニウムの展着量が６ｇ／ｍ２となるように、均一にパディング塗布した後、１３０℃で乾燥して、消臭剤が不織布シートＷ１の１面側から他面側の全体に均一に接着された消臭不織布Ｄ１３を作製した（表４参照）。【００９１】
製造例１４（消臭不織布Ｄ１４の作製）
酸化チタンが８部、リン酸ジルコニウムが６部、及びアクリル系樹脂の樹脂固形分が７部の質量比率になるように、酸化チタン粉末、リン酸ジルコニウム粉末、及び接着剤組成物Ｓ６を用いて、固形分濃度が１０％の消臭剤含有加工液を調製した。次いで、この消臭剤含有加工液を、不織布シートＷ１に、酸化チタンの展着量が８ｇ／ｍ２、リン酸ジルコニウムの展着量が６ｇ／ｍ２となるように、均一にパディング塗布した後、１３５℃で乾燥して、消臭剤が不織布シートＷ１の１面側から他面側の全体に均一に接着された消臭不織布Ｄ１４を作製した（表４参照）。【００９２】
製造例１５（消臭不織布Ｄ１５の作製）
活性炭が８部、含水酸化ジルコニウムが５部、及びポリビニルアルコールの樹脂固形分が２．６部の質量比率になるように、活性炭粉末、含水酸化ジルコニウム粉末、及び接着剤組成物Ｓ３を用いて、固形分濃度が１０％の消臭剤含有加工液を調製した。次いで、この消臭剤含有加工液を、不織布シートＷ１に、活性炭の展着量が８ｇ／ｍ２、含水酸化ジルコニウムの展着量が５ｇ／ｍ２となるように、均一にパディング塗布した後、１３０℃で乾燥して、消臭剤が不織布シートＷ１の１面側から他面側の全体に均一に接着された消臭不織布Ｄ１５を作製した（表４参照）。【００９３】
製造例１６（消臭不織布Ｄ１６の作製）
酸化亜鉛が８部、ケイ酸アルミニウムが６部、及びアクリル系樹脂の固形分が７部の質量比率になるように、酸化亜鉛粉末、ケイ酸アルミニウム粉末、及び接着剤組成物Ｓ７を用いて、固形分濃度が１０％の消臭剤含有加工液を調製した。次いで、この消臭剤含有加工液を、不織布シートＷ１に、酸化亜鉛の展着量が８ｇ／ｍ２、ケイ酸アルミニウムの展着量が６ｇ／ｍ２となるように、均一にパディング塗布した後、１３０℃で乾燥して、消臭剤が不織布シートＷ１の１面側から他面側の全体に均一に接着された消臭不織布Ｄ１６を作製した（表４参照）。【００９４】
【表４】
0006571648.tif 000005
【００９５】
４．消臭マスクの製造
上記で作製した消臭不織布と、ポリプロピレン樹脂繊維を用いてスパンボンド法により得られた目付量２５ｇ／ｍ２の不織布（以下、「不織布Ｗ５」という）と、ポリプロピレン樹脂繊維を用いてメルトブロー法により得られた目付量２５ｇ／ｍ２の不織布（以下、「防塵不織布Ｌ３」という）と、ポリプロピレン樹脂繊維を用いてスパンボンド法により得られた目付量２０ｇ／ｍ２の不織布（以下、「不織布Ｗ６」という）とを、いずれも、１７５ｍｍ×１６５ｍの大きさとし、これらを用いて、従来、公知の製造方法及び製造装置に基づき、図４及び図５に示される、オメガプリーツの立体構造を有する消臭マスク１００を製造し、各種評価に供した。その結果を表５〜表７に示す。【００９６】
実施例１（消臭マスクＭ１の製造及び評価）
最外層から、不織布Ｗ５、製造例１で得られた消臭不織布Ｄ１、防塵不織布Ｌ３、及び、不織布Ｗ６を、この順に重ねた後、１７５ｍｍ×９５ｍｍの大きさの長方形となるように、オメガプリーツ３０の折り畳み加工を行った（図４参照）。その後、この積層物からなるマスク本体部１における所定の位置にノーズワイヤ５を挿入した状態で、積層物の周縁部を融着した。次いで、マスク本体部１の両端に、耳かけ部２を超音波融着により形成し、図５において符号１００で示される、オメガプリーツの立体構造を有する消臭マスクＭ１を得た。
その後、得られた消臭マスクＭ１を用いて、マスク本体部１における通気度測定と、硫化水素、メチルメルカプタン及びアンモニアの各悪臭成分の低減率測定と、臭気強度の官能試験と、エージング前後の消臭マスク自体の評価とを行った。その結果を表５に示す。【００９７】
実施例２（消臭マスクＭ２の製造及び評価）
消臭不織布Ｄ１に代えて、製造例２で得られた消臭不織布Ｄ２を用いた以外は、実施例１と同様の方法により、消臭マスクＭ２を得た。その後、実施例１と同じ評価を行った。その結果を表５に示す。【００９８】
実施例３（消臭マスクＭ３の製造及び評価）
消臭不織布Ｄ１に代えて、製造例３で得られた消臭不織布Ｄ３を用いた以外は、実施例１と同様の方法により、消臭マスクＭ３を得た。その後、得られた消臭マスクＭ３を用いて、マスク本体部１における通気度測定と、硫化水素、メチルメルカプタン及び酢酸の各悪臭成分の低減率測定と、臭気強度の官能試験と、エージング前後の消臭マスク自体の評価とを行った。その結果を表５に示す。【００９９】
実施例４（消臭マスクＭ４の製造及び評価）
消臭不織布Ｄ１に代えて、製造例４で得られた消臭不織布Ｄ４を用いた以外は、実施例１と同様の方法により、消臭マスクＭ４を得た。その後、実施例１と同じ評価を行った。その結果を表５に示す。【０１００】
実施例５（消臭マスクＭ５の製造及び評価）
消臭不織布Ｄ１に代えて、製造例５で得られた消臭不織布Ｄ５を用いた以外は、実施例１と同様の方法により、消臭マスクＭ５を得た。その後、実施例３と同じ評価を行った。その結果を表５に示す。【０１０１】
実施例６（消臭マスクＭ６の製造及び評価）
消臭不織布Ｄ１に代えて、製造例６で得られた消臭不織布Ｄ６を用いた以外は、実施例１と同様の方法により、消臭マスクＭ６を得た。その後、実施例１と同じ評価を行った。その結果を表６に示す。【０１０２】
実施例７（消臭マスクＭ７の製造及び評価）
消臭不織布Ｄ１に代えて、製造例７で得られた消臭不織布Ｄ７を用いた以外は、実施例１と同様の方法により、消臭マスクＭ７を得た。その後、実施例３と同じ評価を行った。その結果を表６に示す。【０１０３】
実施例８（消臭マスクＭ８の製造及び評価）
消臭不織布Ｄ１に代えて、製造例８で得られた消臭不織布Ｄ８を用いた以外は、実施例１と同様の方法により、消臭マスクＭ８を得た。
その後、得られた消臭マスクＭ８を用いて、マスク本体部１における通気度測定と、硫化水素、メチルメルカプタン及びアセトアルデヒドの各悪臭成分の低減率測定と、臭気強度の官能試験と、エージング前後の消臭マスク自体の評価とを行った。その結果を表６に示す。【０１０４】
実施例９（消臭マスクＭ９の製造及び評価）
消臭不織布Ｄ１に代えて、製造例９で得られた消臭不織布Ｄ９を用いた以外は、実施例１と同様の方法により、消臭マスクＭ９を得た。その後、実施例１と同じ評価を行った。その結果を表６に示す。【０１０５】
実施例１０（消臭マスクＭ１０の製造及び評価）
消臭不織布Ｄ１に代えて、製造例１０で得られた消臭不織布Ｄ１０を用いた以外は、実施例１と同様の方法により、消臭マスクＭ１０を得た。その後、実施例８と同じ評価を行った。その結果を表６に示す。【０１０６】
比較例１（消臭マスクＭ１１の製造及び評価）
消臭不織布Ｄ１に代えて、製造例１１で得られた消臭不織布Ｄ１１を用いた以外は、実施例１と同様の方法により、消臭マスクＭ１１を得た。その後、実施例１と同じ評価を行った。その結果を表７に示す。【０１０７】
比較例２（消臭マスクＭ１２の製造及び評価）
消臭不織布Ｄ１に代えて、製造例１２で得られた消臭不織布Ｄ１２を用いた以外は、実施例１と同様の方法により、消臭マスクＭ１２を得た。その後、実施例１と同じ評価を行った。その結果を表７に示す。【０１０８】
比較例３（消臭マスクＭ１３の製造及び評価）
消臭不織布Ｄ１に代えて、製造例１３で得られた消臭不織布Ｄ１３を用いた以外は、実施例１と同様の方法により、消臭マスクＭ１３を得た。その後、実施例１と同じ評価を行った。その結果を表７に示す。【０１０９】
比較例４（消臭マスクＭ１４の製造及び評価）
消臭不織布Ｄ１に代えて、製造例１４で得られた消臭不織布Ｄ１４を用いた以外は、実施例１と同様の方法により、消臭マスクＭ１４を得た。その後、実施例１と同じ評価を行った。その結果を表７に示す。【０１１０】
比較例５（消臭マスクＭ１５の製造及び評価）
消臭不織布Ｄ１に代えて、製造例１５で得られた消臭不織布Ｄ１５を用いた以外は、実施例１と同様の方法により、消臭マスクＭ１５を得た。
その後、得られた消臭マスクＭ１５を用いて、マスク本体部１における通気度測定と、硫化水素、メチルメルカプタン及び酢酸の各悪臭成分の低減率測定と、臭気強度の官能試験と、エージング前後の消臭マスク自体の評価とを行った。その結果を表７に示す。【０１１１】
比較例６（消臭マスクＭ１６の製造及び評価）
消臭不織布Ｄ１に代えて、製造例１６で得られた消臭不織布Ｄ１６を用いた以外は、実施例１と同様の方法により、消臭マスクＭ１６を得た。その後、実施例１と同じ評価を行った。その結果を表７に示す。【０１１２】
【表５】
0006571648.tif 000006
【０１１３】
【表６】
0006571648.tif 000007
【０１１４】
【表７】
0006571648.tif 000008
【０１１５】
表５〜表７から、以下のことが分かる。実施例１〜１０のすべてにおいて、悪臭成分低減率８０％以上の高い消臭性能を示し、官能試験では１．２以下の無臭に近いレベルの臭気強度まで悪臭を低減することができた。一方、比較例３〜５は、化学吸着型消臭剤ではない硫黄系ガスを吸着する消臭剤を消臭繊維層に用いた例であり、悪臭成分低減率及び官能試験臭気強度と共に消臭性能が劣っていた。また、実施例１〜１０は、３５℃×２４時間保管後及び５０℃×３０日保管後ともに、臭気濃度が１００以下と低濃度であり、快・不快度は−１以上であった。また、色差ΔＥは３．２以下でありほとんど変色しなかった。これに対して、比較例１、２、４及び６は、本発明に含まれない接着剤を消臭繊維層に用いた例であり、３５℃×２４時間保管後の臭気濃度は４００以上、５０℃×３０日保管後の臭気濃度は１２００以上と高い臭気濃度を示し、更に、快・不快度は−２以下であった。また、比較例１、２、４及び６は、５０℃×３０日保管後の臭気濃度が、３５℃×２４時間保管後の臭気強度の３倍以上に増幅し、色差ΔＥの値が１０以上となり変色も顕著であった。
以上より、消臭マスクが高い硫黄系ガス消臭性能を得るためには、消臭繊維層に硫黄系ガスを吸着する化学吸着型消臭剤を用い、且つ、消臭マスク自体の臭気を低減させ、更に、消臭マスク自体の臭気の増幅を抑制し、変色を小さくするためには、硫黄系ガスを吸着する化学吸着型消臭剤が特定の接着剤によって繊維に接着されていることが必要となる。
【産業上の利用可能性】
【０１１６】
本発明の消臭マスクによれば、例えば、腐敗臭等の、硫化水素、メルカプタン類、二硫化ジメチル、二酸化硫黄等を含む硫黄系悪臭ガスに対して、消臭繊維層を通過する悪臭成分に対して瞬時に高い消臭性能が得られる。従って、排泄物処理場、畜産農場、下水処理場、汚物処理場、ゴミ処理場、肥料工場、化学工場、病院、介護施設、漁港、被災現場等の各作業現場や家庭における作業時の悪臭の発生する場所において有効に利用できる。
【符号の説明】
【０１１７】
１：マスク本体部、２：耳掛け部、３：バンド、４：本体部上部、５：ノーズワイヤ、６：熱融着シーム部、７：熱融着メッシュ部、１０：消臭繊維層、１１：繊維、１３：化学吸着型消臭剤、１５：接合部（接着剤）、２０：他の繊維層、２２：他の繊維層、３０：プリーツ、１００：消臭マスク
【図１】
0006571648.tif 000009
【図２】
0006571648.tif 000010
【図３】
0006571648.tif 000011
【図４】
0006571648.tif 000012
【図５】
0006571648.tif 000013
【図６】
0006571648.tif 000014
【図７】
0006571648.tif 000015